(57)【特許請求の範囲】
【請求項１】
ステンレス鋼板と、該ステンレス鋼板の一方の面に形成された第一のクリヤ樹脂層と、該ステンレス鋼板の他方の面に形成された第二のクリヤ樹脂層と、該第二のクリヤ樹脂層に含有される樹脂ビーズ（Ｃ）とを具備し、
前記第一のクリヤ樹脂層は単層構造であり、熱硬化性樹脂組成物（Ａ）を含み、第一のクリヤ樹脂層の厚さが１０μｍ超であり、
前記第二のクリヤ樹脂層は熱硬化性樹脂組成物（Ｂ）を含み、
前記樹脂ビーズ（Ｃ）の粒子径（ｄ５０）が、第二のクリヤ樹脂層の厚さに対して３．０〜８．０倍であり、かつ樹脂ビーズ（Ｃ）の粒子径（ｄ９０）が粒子径（ｄ５０）の１．８倍以下である、クリヤ塗装ステンレス鋼板。
【請求項２】
ステンレス鋼板と、該ステンレス鋼板の一方の面に形成された第一のクリヤ樹脂層と、該ステンレス鋼板の他方の面に形成された第二のクリヤ樹脂層と、該第二のクリヤ樹脂層のみに含有される樹脂ビーズ（Ｃ）とを具備し、
前記第一のクリヤ樹脂層は熱硬化性樹脂組成物（Ａ）を含み、第一のクリヤ樹脂層の厚さが１０μｍ超であり、
前記第二のクリヤ樹脂層は熱硬化性樹脂組成物（Ｂ）を含み、
前記樹脂ビーズ（Ｃ）の粒子径（ｄ５０）が、第二のクリヤ樹脂層の厚さに対して３．０〜８．０倍であり、かつ樹脂ビーズ（Ｃ）の粒子径（ｄ９０）が粒子径（ｄ５０）の１．８倍以下である、クリヤ塗装ステンレス鋼板。
【請求項３】
３０℃における第一のクリヤ樹脂層の動的貯蔵弾性率（Ｅ１）が、３０℃における第二のクリヤ樹脂層の動的貯蔵弾性率（Ｅ２）の１．２〜３．０倍である、請求項１または２に記載のクリヤ塗装ステンレス鋼板。
【請求項４】
前記第二のクリヤ樹脂層は、熱硬化性樹脂組成物（Ｂ）１００質量部に対して、樹脂ビーズ（Ｃ）を０．２〜１０．０質量部含む、請求項１〜３のいずれか一項に記載のクリヤ塗装ステンス鋼板。
【発明の詳細な説明】
【技術分野】
【０００１】
本発明は、クリヤ塗装ステンレス鋼板に関する。
【背景技術】
【０００２】
ステンレス鋼板は、ステンレス特有の美麗な金属光沢を活かした高級感のある外観が得られることから、家庭用や業務用の電化製品の筐体や内装材、表装材に広く使われている。
電化製品に使用されるステンレス鋼板は、非塗装で使用されるものと、表面に塗装を施して使用されるもの（以下、ステンレス鋼板の表面に塗装が施されたものを「クリヤ塗装ステンレス鋼板」という。）とに大別される。電化製品の外装材として使用されるステンレス鋼板は意匠性を付与したり、耐食性や耐汚染性等を高めたりする目的からステンレス鋼板の表面（品質保証面）を塗装して使用される場合が多い。
【０００３】
しかし、クリヤ塗装ステンレス鋼板には、プレッシャーマークと呼ばれる圧痕が発生するという問題があった。「プレッシャーマーク」とは、クリヤ塗装ステンレス鋼板を複数重ねて積み上げた場合や、長尺なクリヤ塗装ステンレス鋼板をコイル巻き状態で保管する際に、ステンレス鋼板の表面に形成された塗膜（クリヤ樹脂層）に、クリヤ塗装ステンレス鋼板の自重によって圧力が加わり、クリヤ樹脂層が押し潰される形となって生じる圧痕のことである。
【０００４】
プレッシャーマークという現象は、発生した圧痕が塗膜表面の光沢ムラとして観察される。光沢ムラとなる原因は、以下のように考えられる。なお、クリヤ塗装ステンレス鋼板を複数重ねたり、長尺なクリヤ塗装ステンレス鋼板をコイル巻き状態にしたときに、任意の層のクリヤ塗装ステンレス鋼板を「下側のクリヤ塗装ステンレス鋼板」といい、該下側のクリヤ塗装ステンレス鋼板上に位置するクリヤ塗装ステンレス鋼板を「上側のクリヤ塗装ステンレス鋼板」という。また、下側のクリヤ塗装ステンレス鋼板のクリヤ樹脂層側の面を「クリヤ塗装ステンレス鋼板の表面」といい、上側のクリヤ塗装ステンレス鋼板のステンレス鋼板側の面を「クリヤ塗装ステンレス鋼板の裏面」という。
【０００５】
例えば、クリヤ塗装ステンレス鋼板の表面の粗度が、クリヤ塗装ステンレス鋼板の裏面の粗度よりも高い場合、クリヤ塗装ステンレス鋼板の裏面側からの圧力によって、クリヤ塗装ステンレス鋼板の表面の凹凸が均されることにより、光沢が上昇する。このとき、凹凸を構成する凸部の頂上部のみが均されるため、光沢の上昇にムラが生じ、その結果、光沢ムラとなると考えられる。
一方、クリヤ塗装ステンレス鋼板の表面の粗度が、クリヤ塗装ステンレス鋼板の裏面の粗度よりも低い場合、クリヤ塗装ステンレス鋼板の裏面側からの圧力によって、該裏面の凹凸がクリヤ塗装ステンレス鋼板の表面に転写されることで、光沢が低下する。このとき、凹凸を構成する凸部がより強く転写されるため、光沢の低下にムラが生じ、その結果、光沢ムラとなると考えられる。
このように、プレッシャーマークと呼ばれる圧痕は、クリヤ塗装ステンレス鋼板の表面の全面的もしくは部分的な光沢の低下、または光沢の上昇として観察される。プレッシャーマークが発生すると、これらの光沢の変化がムラ状に発生してしまうことから、クリヤ塗装ステンレス鋼板の意匠性が低下し、商品価値を損ねることとなる。
【０００６】
プレッシャーマークに対する対策としては、クリヤ塗装ステンレス鋼板を巻き付けるコイルを軽量化したり、クリヤ塗装ステンレス鋼板を積み上げる枚数を制限したりすることで、かかる圧力そのものを小さくするという方法が一般的である。
しかし、この方法はクリヤ塗装ステンレス鋼板の生産性が大きく下がるだけでなく、クリヤ塗装ステンレス鋼板を保管する際の保管スペースを増やす必要があり、一般的な量産品、とりわけ安価な製品においては、現実的には適用が困難である。
【０００７】
そこで、コイルの重さや積み上げ枚数を制限することなく、プレッシャーマークを抑制する方法が検討されている。
例えば、ステンレス鋼板の表面（品質保証面）とは反対側の面（以下、「ステンレス鋼板の裏面」ともいう。）にも塗装を施し、裏面側の塗膜（クリヤ樹脂層）によるクッション効果により、プレッシャーマークを抑制する方法が知られている。
しかし、この方法では一定の効果を期待できるものの、単にステンレス鋼板の裏面を塗装するだけでは、充分な効果は得られなかった。
【０００８】
そこで、鋼板の表面側の塗膜（クリヤ樹脂層）と、裏面側の塗膜（クリア樹脂層）との光沢値や表面粗度を近づけることで、プレッシャーマークを抑制する方法が提案されている（例えば特許文献１参照）。
また、鋼板の表面側の塗膜（クリヤ樹脂層）と、裏面側の塗膜（クリア樹脂層）とのガラス転移温度の差を小さくすることで硬度差を小さくし、プレッシャーマークを抑制する方法が提案されている（例えば特許文献２参照）。
【０００９】
しかし、特許文献１、２に記載の方法の場合、鋼板の表面側の塗膜（クリヤ樹脂層）と、裏面側の塗膜（クリア樹脂層）の物性を制御する必要があるため、手間がかかるものであった。
また、特許文献１に記載の方法の場合、クリヤ塗装ステンレス鋼板の表面と裏面の光沢値や表面粗度が近いため、意匠性の面で制限されることがあった。
特許文献２に記載の方法の場合、ガラス転移温度は加工性や耐水性など、表面硬度以外の塗膜性能にも影響を及ぼす。そのため、加工性や耐水性への影響も考慮しつつ、ガラス転移温度の差を小さくするには、塗料の種類が制限されることがあった。
【００１０】
そこで、より簡便にプレッシャーマークを抑制する方法として、ステンレス鋼板の表面に形成されるクリヤ樹脂層に樹脂ビーズを配合する方法が提案されている（例えば特許文献３参照）。
【先行技術文献】
【特許文献】
【００１１】
【特許文献１】特開２００３−２００５２８号公報
【特許文献２】特許第３１５７１０５号公報
【特許文献３】特開２０１１−２２４９７５号公報
【発明の概要】
【発明が解決しようとする課題】
【００１２】
しかしながら、特許文献３に記載の方法の場合、ステンレス鋼板の表面に形成されるクリヤ樹脂層の厚さが薄い場合は充分な耐プレッシャーマーク性を発現できるものの、例えば耐摩耗性を付与するなどの目的でクリヤ樹脂層の厚さを厚くすると、耐プレッシャーマーク性が低下しやすかった。
【００１３】
本発明の課題は、ステンレス鋼板の表面のクリヤ樹脂層の厚さを厚くした場合でも、耐プレッシャーマーク性に優れたクリヤ塗装ステンレス鋼板を提供することにある。
【課題を解決するための手段】
【００１４】
本発明は以下の態様を有する。
［１］  ステンレス鋼板と、該ステンレス鋼板の一方の面に形成された第一のクリヤ樹脂層と、該ステンレス鋼板の他方の面に形成された第二のクリヤ樹脂層と、該第二のクリヤ樹脂層に含有される樹脂ビーズ（Ｃ）とを具備し、前記第一のクリヤ樹脂層は単層構造であり、熱硬化性樹脂組成物（Ａ）を含み、第一のクリヤ樹脂層の厚さが１０μｍ超であり、前記第二のクリヤ樹脂層は熱硬化性樹脂組成物（Ｂ）を含み、前記樹脂ビーズ（Ｃ）の粒子径（ｄ５０）が、第二のクリヤ樹脂層の厚さに対して３．０〜８．０倍であり、かつ樹脂ビーズ（Ｃ）の粒子径（ｄ９０）が粒子径（ｄ５０）の１．８倍以下である、クリヤ塗装ステンレス鋼板。
［２］  ステンレス鋼板と、該ステンレス鋼板の一方の面に形成された第一のクリヤ樹脂層と、該ステンレス鋼板の他方の面に形成された第二のクリヤ樹脂層と、該第二のクリヤ樹脂層のみに含有される樹脂ビーズ（Ｃ）とを具備し、前記第一のクリヤ樹脂層は熱硬化性樹脂組成物（Ａ）を含み、第一のクリヤ樹脂層の厚さが１０μｍ超であり、前記第二のクリヤ樹脂層は熱硬化性樹脂組成物（Ｂ）を含み、前記樹脂ビーズ（Ｃ）の粒子径（ｄ５０）が、第二のクリヤ樹脂層の厚さに対して３．０〜８．０倍であり、かつ樹脂ビーズ（Ｃ）の粒子径（ｄ９０）が粒子径（ｄ５０）の１．８倍以下である、クリヤ塗装ステンレス鋼板。
［３］  ３０℃における第一のクリヤ樹脂層の動的貯蔵弾性率（Ｅ１）が、３０℃における第二のクリヤ樹脂層の動的貯蔵弾性率（Ｅ２）の１．２〜３．０倍である、［１］または［２］に記載のクリヤ塗装ステンレス鋼板。
［４］  前記第二のクリヤ樹脂層は、熱硬化性樹脂組成物（Ｂ）１００質量部に対して、樹脂ビーズ（Ｃ）を０．２〜１０．０質量部含む、［１］〜［３］のいずれか１つに記載のクリヤ塗装ステンレス鋼板。
【発明の効果】
【００１５】
本発明によれば、ステンレス鋼板の表面のクリヤ樹脂層の厚さを厚くした場合でも、耐プレッシャーマーク性に優れたクリヤ塗装ステンレス鋼板を提供できる。
【図面の簡単な説明】
【００１６】
【図１】本発明のクリヤ塗装ステンレス鋼板の一実施形態例を模式的に示す断面図である。
【発明を実施するための形態】
【００１７】
以下、本発明を詳細に説明する。
図１は、本発明のクリヤ塗装ステンレス鋼板の一実施形態例を模式的に示す断面図である。本実施形態例のクリヤ塗装ステンレス鋼板１０は、ステンレス鋼板１１と、該ステンレス鋼板１１の一方の面１１ａに形成された第一のクリヤ樹脂層１２と、該ステンレス鋼板１１の他方の面１１ｂに形成された第二のクリヤ樹脂層１３と、該第二のクリヤ樹脂層１３に含有される樹脂ビーズ（Ｃ）１４を具備して構成されている。
【００１８】
なお、図１においては、説明の便宜上、寸法比は実際のものと異なったものである。
また、以下の説明において、ステンレス鋼板１１の一方の面１１ａを「ステンレス鋼板の表面」とし、ステンレス鋼板１１の一方の面（表面）１１ａとは反対側の面、すなわちステンレス鋼板１１の他方の面１１ｂを「ステンレス鋼板の裏面」とする。ステンレス鋼板１１の表面１１ａは、ステンレス鋼板の品質保証面である。ここで、「品質保証面」とは、例えば製品の外板に本発明のクリヤ塗装ステンレス鋼板を用いたときに、製品の外面となる面のことである。
【００１９】
また、本発明において、「クリヤ」とは、可視光領域の光線透過率が３０％以上のことである。可視光領域の光線透過率は、分光光度計を用いて、３８０ｎｍ〜７５０ｎｍの波長範囲で測定した光線透過率である。
第一のクリヤ樹脂層１２、第二のクリヤ樹脂層１３の可視光領域の光線透過率が３０％未満であると、可視光は僅かに透過しているものの、目視ではステンレス鋼板１１を殆ど見ることはできない。そのため、ステンレスの持つ美麗な外観を活かした意匠は得られない。
特に、第一のクリヤ樹脂層１２の可視光透過率は４０％以上であることが好ましく、５０％以上であることがより好ましい。
【００２０】
「ステンレス鋼板」
ステンレス鋼板１１としては、フェライト系、マルテンサイト系、オーステナイト系、オーステナイト・フェライト系（二相系）など、一般に使用される公知のステンレス鋼板を用いることができる。
ステンレス鋼板１１の表面１１ａは、研磨処理が施されていてもよい。研磨処理としては、Ｎｏ．４研磨、ヘアライン（ＨＬ）研磨など、一般に使用される研磨方法が挙げられる。
また、ステンレス鋼板１１の表面１１ａや他方の面（裏面）１１ｂには、第一のクリヤ樹脂層１２、第二のクリヤ樹脂層１３との密着性を向上させる観点から、化成処理が施されて化成処理膜（図示略）が形成されていてもよい。
【００２１】
「第一のクリヤ樹脂層」
第一のクリヤ樹脂層１２は、ステンレス鋼板１１の表面１１ａ上に形成された層であり、熱硬化性樹脂組成物（Ａ）１２ａを含む。
【００２２】
（熱硬化性樹脂組成物（Ａ））
熱硬化性樹脂組成物（Ａ）１２ａに含まれる熱硬化性樹脂としては特に制限されないが、例えばアクリル樹脂、ポリエステル樹脂、アルキド樹脂、エポキシ樹脂、フッ素樹脂、ウレタン樹脂、シリコーン樹脂、アクリルシリコーン樹脂などが挙げられる。例えば、第一のクリヤ樹脂層１２に高硬度および透明性を付与する目的ではアクリル樹脂が好ましく、加工性を付与する目的ではポリエステル樹脂が好ましい。
【００２３】
アクリル樹脂としては、架橋性官能基を有するアクリル樹脂が好ましい。
架橋性官能基を有するアクリル樹脂はステンレス鋼板１１に対する密着性に優れるので、第一のクリヤ樹脂層１２が該アクリル樹脂を含むことで、ステンレス鋼板１１と第一のクリヤ樹脂層１２とが良好に密着する。
【００２４】
架橋性官能基としては、ヒドロキシル基、カルボキシル基、アルコキシシラン基などが挙げられる。
アクリル樹脂は、非官能性単量体と架橋性官能基を有する重合性単量体とを反応させることで得られる。
非官能性単量体としては、例えばアクリル酸メチル、アクリル酸エチル、アクリル酸イソプロピル、アクリル酸ｎ−ブチル、アクリル酸２−エチルヘキシル、メタアクリル酸メチル、メタアクリル酸エチル、メタアクリル酸イソプロピル、メタアクリル酸ｎ−ブチル、メタアクリル酸ｎ−ヘキシル、アクリル酸シクロヘキシル、メタクリル酸シクロへキシル、メタクリル酸ラウリル等の脂肪族又は環式アクリート；メチルビニルエーテル、エチルビニルエーテル、ｎ−プロピルビニルエーテル、ｎ−ブチルビニルエーテル等のビニルエーテル類；スチレン、α−メチルスチレン等のスチレン類；アクリルアミド、Ｎ−メチロールアクリルアミド、ジアセトンアクリルアミド等のアクリルアミドなどが挙げられる。
これら非官能性単量体は単独で用いてもよいし、２種以上を併用してもよい。
【００２５】
架橋性官能基を有する重合性単量体としては、ヒドロキシル基含有重合性単量体、カルボキシル基含有重合体単量体、アルコキシシラン基含有重合体単量体などが挙げられる。
ヒドロキシル基含有重合性単量体は、１分子中にヒドロキシル基と重合性不飽和二重結合をそれぞれ１つ以上含有する単量体である。このような単量体としては、具体的に、アクリル酸２−ヒドロキシエチル、メタクリル酸２−ヒドロキシエチル、アクリル酸ヒドキシプロピル、メタクリル酸ヒドロキシプロピル等のヒドロキシアルキルエステル；ラクトン変性水酸基含有ビニル重合モノマー（例えば、プラクセルＦＭ１、２、３、４、５、ＦＡ−１、２、３、４、５（以上、株式会社ダイセル製）等）などが挙げられる。
カルボキシル基含有重合体単量体は、１分子中にカルボキシル基と重合性不飽和二重結合をそれぞれ１つ以上含有する単量体である。このような単量体としては、具体的に、アクリル酸、メタクリル酸、イタコン酸、マレイン酸、フマル酸などが挙げられる。
アルコキシシラン基含有重合体単量体は、１分子中にアルコキシシラン基と重合性不飽和二重結合をそれぞれ１つ以上含有する単量体である。このような単量体としては、具体的に、ビニルトリメトキシシラン、ビニルトリエトキシシラン、メタアクリロキシプロピルトリメトキシシランなどが挙げられる。
これら架橋性官能基を有する重合性単量体は単独で用いてもよいし、２種以上を併用してもよい。
【００２６】
ポリエステル樹脂としては、ヒドロキシル基、カルボキシル基等の架橋性官能基を有する樹脂が挙げられ、多価アルコールと多価カルボン酸とを反応させることで得られる。
多価アルコールとしては、例えばエチレングリコール、ジエチレングリコール、ポリエチレングリコール、プロピレングリコール、ジプロピレングリコール、ポリプロピレングリコール、ネオペンチルグリコール、１，２−ブタンジオール、１，４−ブタンジオール、1，８−ブタンジオール、２，３−ブタンジオール、1，５−ペンタンジオール、１，６−ヘキサンジオール、１，４−シクロヘキサンジメタノール、２，３−ジメチル−３−ヒドロキシプロピル−２，２−ジメチル−３−ヒドロキシプロピオネート、Ｎ，Ｎ−ビス−（２−ヒドロキシエチル）ジメチルヒダントイン、ポリエトフメチレンエーテルグリコール、ポリカプロラクトンポリオール、グリセリン、ソルビトール、アンニトール、トリメチロールエタン、トリメチロールプロパン、トリメチロールブタン、ヘキサントリオール、ペンタエリスリトール、ジペンタエリスリトール、トリス−（ヒドロキシエチル）イソシアナートなどが挙げられる。
多価カルボン酸としては、例えばフタル酸、無水フタル酸、テトラヒドロフタル酸、テトラヒドロ無水フタル酸、ヘキサヒドロフタル酸、ヘキサヒドロ無水フタル酸、テトラヒドロフタル酸、メチルテトラヒドロフタル酸、メチルテトラヒドロ無水フタル酸、無水ハイミック酸、トリメリット酸、無水トリメリット酸、ピロメリット酸、無水ピロメリット酸、イソフタル酸、テレフタル酸、マレイン酸、無水マレイン酸、フマル酸、イタコン酸、アジピン酸、アゼライン酸、セバシン酸、コハク酸、無水コハク酸、乳酸、ドデセニルコハク酸、ドデセニル無水コハク酸、シクロヘキサン−１，４−ジカルボン酸、無水エンド酸などが挙げられる。
これら多価アルコールや多価カルボン酸は、それぞれ単独で用いてもよいし、２種以上を併用してもよい。
【００２７】
熱硬化性樹脂組成物（Ａ）１２ａは、当該熱硬化性樹脂組成物（Ａ）１２ａに含まれる熱硬化性樹脂を硬化させる架橋樹脂をさらに含有することが好ましい。熱硬化性樹脂組成物（Ａ）１２ａが架橋樹脂を含有することで、熱硬化性樹脂が架橋構造となり、第一のクリヤ樹脂層１２の強度が高まるとともに、ステンレス鋼板１１に対する第一のクリヤ樹脂層１２の密着性が向上する。
【００２８】
架橋樹脂は、熱硬化性樹脂組成物（Ａ）１２ａに含まれる熱硬化性樹脂の種類に応じて決定される。例えば、熱硬化性樹脂組成物（Ａ）１２ａが熱硬化性樹脂としてアクリル樹脂を含有する場合、架橋樹脂としてはイソシアネート樹脂が好ましい。また、熱硬化性樹脂組成物（Ａ）１２ａが熱硬化性樹脂としてポリエステル樹脂を含有する場合、架橋樹脂としてはアミノ樹脂やイソシアネート樹脂が好ましい。
【００２９】
イソシアネート樹脂は、アクリル樹脂やポリエステル樹脂を硬化させる架橋樹脂である。熱硬化性樹脂組成物（Ａ）１２ａがイソシアネート樹脂を含有することで、アクリル樹脂やポリエステル樹脂が架橋構造となり、第一のクリヤ樹脂層１２の強度が高まるとともに、ステンレス鋼板１１に対する第一のクリヤ樹脂層１２の密着性がより向上する。
【００３０】
イソシアネート樹脂には、常温下でも硬化反応が進行するノンブロックタイプと、イソシアネート基をフェノール類、オキシム類、活性メチレン類、ε−カプロラクタム類、トリアゾール類、ピラゾール類等のブロック剤によって封鎖することで、常温下では反応が進まないが、加熱することによって硬化反応が進行するブロックタイプとがある。
イソシアネート樹脂としては、ノンブロックタイプおよびブロックタイプのいずれも使用可能であるが、プレコート型塗装による生産を行う場合は、連続生産時の作業性に優れる点で、ブロックタイプが好ましい。
【００３１】
ブロックタイプのイソシアネート樹脂は、分子中に２つ以上のイソシアネート基を有する化合物である。このような化合物としては、具体的に、トリレンジイソシアネート、ジフェニルメタンジイソシアネート、キシレンジイソシアネート、ナフタレンジイソシアネート等の芳香族ジイソシアネート；ヘキサメチレンジイソシアネート、ダイマー酸ジイソシアネート等の脂肪族ジイソシアネート；イソホロンジイソシアネート、シクロヘキサンジイソシアネート等の脂環族ジイソシアネート；これらイソシアネートのビューレットタイプの付加物やイソシアヌル環タイプの付加物などが挙げられる。
【００３２】
イソシアネート樹脂の含有量は、アクリル樹脂またはポリステル樹脂の架橋性官能基（例えば、ＯＨ基やＣＯＯＨ基等）とイソシアネート樹脂のイソシアネート基（ＮＣＯ基）との比が、当量比で架橋性官能基／ＮＣＯ基＝１．０／０．２〜１．０／２．０となる量が好ましく、１．０／０．２〜１．０／１．５となる量がより好ましく、１．０／０．５〜１．０／１．２となる量がさらに好ましい。当量比が１．０／０．２以上であれば、熱硬化性樹脂組成物（Ａ）１２ａの架橋が充分となるため、ステンレス鋼板１１に対する第一のクリヤ樹脂層１２の密着性が向上するとともに、耐水性や耐薬品性も良好となる。一方、当量比が１．０／２．０以下であれば、イソシアネート基が適量となるため未反応のイソシアネート樹脂が残りにくくなり、熱硬化性樹脂組成物（Ａ）１２ａの硬化性を良好に維持できる。熱硬化性樹脂組成物（Ａ）１２ａの硬化性が良好であれば、熱硬化性樹脂組成物（Ａ）１２ａの硬度が低下するのを抑制できるので、第一のクリヤ樹脂層１２に加圧による圧痕が発生するのをより抑制できる。
【００３３】
アミノ樹脂は、ポリエステル樹脂を硬化させる架橋樹脂である。熱硬化性樹脂組成物（Ａ）１２ａがアミノ樹脂を含有することで、ポリエステル樹脂が架橋構造となり、第一のクリヤ樹脂層１２の強度が高まるとともに、ステンレス鋼板１１に対する第一のクリヤ樹脂層１２の密着性がより向上する。
【００３４】
アミノ樹脂は、アミノ化合物（例えばメラミン、グアナミン、尿素など）とホルムアルデヒド（ホルマリン）とを付加反応させ、アルコールで変性した樹脂の総称であり、具体的には、メラミン樹脂、ベンゾグアナミン樹脂、尿素樹脂、ブチル化尿素樹脂、ブチル化尿素メラミン樹脂、グリコールウリル樹脂、アセトグアナミン樹脂、シクロヘキシルグアナミン樹脂などがある。これらの中でも、反応速度と加工性の両面を考慮して、メラミン樹脂が好ましい。
また、メラミン樹脂は、変性するアルコールの種類によってメチル化メラミン樹脂、ｎ−ブチル化メラミン樹脂、イソブチル化メラミン樹脂、混合アルキル化メラミン樹脂などに分類される。これらの中でも、反応性に優れ、かつ可とう性とのバランスに優れる点で、メチル化メラミン樹脂が特に好ましい。
【００３５】
アミノ樹脂の含有量は、ポリエステル樹脂の固形分１００質量部に対して、１５〜５０質量部が好ましく、２５〜４０質量部がより好ましい。アミノ樹脂の含有量が１５質量部以上であれば、第一のクリヤ樹脂層１２の架橋密度が上がるので、ステンレス鋼板１１に対する密着性がより向上する。また、第一のクリヤ樹脂層１２の表面硬度が充分なものとなるので、耐傷付き性が高まる。一方、アミノ樹脂の含有量が５０質量部以下であれば、第一のクリヤ樹脂層１２の柔軟性が上がる。よって、詳しくは後述するが、第一のクリヤ樹脂層１２が樹脂ビーズを含有する場合、樹脂ビーズを保持しやすくなる。また、加工による割れを抑制できる。
【００３６】
熱硬化性樹脂組成物（Ａ）１２ａが架橋樹脂を含有する場合、熱硬化性樹脂組成物（Ａ）１２ａには熱硬化性樹脂と架橋樹脂との架橋反応を促進させるための硬化触媒がさらに含まれていてもよい。
硬化触媒は、熱硬化性樹脂組成物（Ａ）１２ａに含まれる熱硬化性樹脂および架橋樹脂の種類に応じて決定される。例えば、熱硬化性樹脂組成物（Ａ）１２ａがアクリル樹脂もしくはポリエステル樹脂と、イソシアネート樹脂とを含有する場合、硬化触媒としては有機錫触媒が好ましい。
【００３７】
有機錫触媒としては、例えばジ−ｎ−ブチルチンオキサイド、ｎ−ジブチルチンクロライド、ジ−ｎ−ブチルチンジラウリレート、ジ−ｎ−ブチルチンジアセテート、ジ−ｎ−オクチルチンオキサイド、ジ−ｎ−オクチルチンジラウリレート、テトラ−ｎ−ブチルチンなどが挙げられる。
これら有機錫触媒は単独で用いてもよいし、２種以上を併用してもよい。
硬化触媒として有機錫触媒を用いる場合、その含有量は、アクリル樹脂もしくはポリエステル樹脂と、イソシアネート樹脂との固形分の合計１００質量部に対して、０．００５〜０．０８質量部が好ましく、０．０１〜０．０６質量部がより好ましい。硬化触媒の含有量が０．００５質量部以上であれば、硬化触媒の効果が充分に得られる。一方、硬化触媒の含有量が０．０８質量部を超えると、単に硬化触媒の効果が頭打ちするだけでなく、反応性が過剰に高くなることによってイソシアネート基（ＮＣＯ基）が空気中の水分等と反応するなど、アクリル樹脂もしくはポリエステル樹脂の架橋性官能基（例えば、ＯＨ基やＣＯＯＨ基等）との１：１反応をかえって阻害する場合がある。その結果、耐侯性が低下するなど本来の性能を発揮できなくなる恐れがある。また、イソシアネート樹脂としてノンブロックタイプを用いた場合、塗料の反応性が極端に速くなるために、アクリル樹脂もしくはポリエステル樹脂と、イソシアネート樹脂とを混合した後、直ちに塗装する必要性が生じ、塗装作業性が著しく低下する。
【００３８】
また、熱硬化性樹脂組成物（Ａ）１２ａがポリエステル樹脂とアミノ樹脂とを含有する場合、硬化触媒としてはスルホン酸系やアミン系の硬化触媒が好ましい。特に、第一のクリヤ樹脂層１２の表面硬度をより高める目的で、より反応性の高いスルホン酸系の硬化触媒である、ｐ−トルエンスルホン酸やドデシルベンゼンスルホン酸を用いることが好ましい。
また、詳しくは後述するが、第一のクリヤ樹脂層１２等を形成する際には、通常、熱硬化性樹脂組成物（Ａ）１２ａ等を含む塗料を調製し、この塗料を用いて第一のクリヤ樹脂層１２を形成する。塗料の貯蔵安定性を向上させる観点から、硬化触媒としては、アミン等によって反応基が封鎖して常温下での反応を抑制されたブロック型酸触媒を用いることもできる。これらブロック型酸触媒としては、上述したスルホン酸系の硬化触媒のアミンブロックタイプなどが挙げられる。
【００３９】
硬化触媒としてスルホン酸系やアミン系の硬化触媒を用いる場合、その含有量は、ポリエステル樹脂とアミノ樹脂の固形分の合計１００質量部に対して、０．１〜４．０質量部が好ましい。硬化触媒の含有量が０．１質量部以上であれば、硬化触媒の効果が充分に得られる。硬化触媒の含有量が４．０質量部を超えても、硬化触媒の効果が頭打ちとなるだけでなく、塗料の貯蔵安定性が低下する場合がある。
【００４０】
（他の成分）
第一のクリヤ樹脂層１２は、紫外線吸収剤や光安定剤等の耐光性付与剤、透明性を有する有機顔料や無機顔料、各種パール顔料やアルミペースト等の光輝材、分散剤、消泡剤、レベリング剤、レオロジーコントロール剤、湿潤剤、潤滑剤などの添加剤をさらに含んでいてもよい。
【００４１】
（厚さ）
第一のクリヤ樹脂層１２の厚さは、１０μｍ超であり、１５μｍ以上が好ましく、２０μｍ以上がより好ましい。第一のクリヤ樹脂層１２の厚さが１０μｍ超であれば、耐摩耗性に優れるようになる。特に、第一のクリヤ樹脂層１２の厚さが２０μｍ以上であれば、摩耗による素地露出がより抑制され、耐久性がより向上する傾向にある。第一のクリヤ樹脂層１２の厚さの上限値については特に制限されないが、第一のクリヤ樹脂層１２が図１に示すような単層構造の場合、３５μｍ以下が好ましく、３０μｍ以下がより好ましく、２５μｍ以下がさらに好ましい。特に、第一のクリヤ樹脂層１２の厚さが２５μｍ以下であれば、透明性を良好に維持できるので、意匠性により優れる。
【００４２】
「第二のクリヤ樹脂層」
第二のクリヤ樹脂層１３は、ステンレス鋼板１１の裏面１１ｂ上に形成された層であり、熱硬化性樹脂組成物（Ｂ）１３ａを含む。また、第二のクリヤ樹脂層１３は、樹脂ビーズ（Ｃ）１４を含有する。
【００４３】
（熱硬化性樹脂組成物（Ｂ））
熱硬化性樹脂組成物（Ｂ）１３ａとしては、第一のクリヤ樹脂層１２の説明において先に例示した熱硬化性樹脂組成物（Ａ）１２ａが挙げられる。
熱硬化性樹脂組成物（Ｂ）１３ａと熱硬化性樹脂組成物（Ａ）１２ａは同じ組成であってもよいし、異なる組成であってもよい。
【００４４】
（樹脂ビーズ（Ｃ））
樹脂ビーズ（Ｃ）１４は、クリヤ塗装ステンレス鋼板１０に耐プレッシャーマーク性を付与する成分である。
プレッシャーマークの発生を抑制するためには、クリヤ塗装ステンレス鋼板１０を複数重ねたり、長尺なクリヤ塗装ステンレス鋼板１０をコイル巻き状態にしたりして保管する際（以下、これらを総称して「クリヤ塗装ステンレス鋼板の保管時」ということもある。）に、下側のクリヤ塗装ステンレス鋼板１０の第一のクリヤ樹脂層１２と、上側のクリヤ塗装ステンレス鋼板１０の第二のクリヤ樹脂層１３との接触面積を小さくすることで達成できる。この接触面積を小さくするには、第二のクリヤ樹脂層１３および／または第一のクリヤ樹脂層１２の表面の粗度を上げればよく、第二のクリヤ樹脂層１３が樹脂ビーズ（Ｃ）１４を含有していれば、第二のクリヤ樹脂層１３の表面の粗度を上げることができる。
ここで、「クリヤ樹脂層の表面」とは、ステンレス鋼板１１とは接していない側の面のことである。
【００４５】
樹脂ビーズ（Ｃ）１４の材料となる樹脂としては特に限定されないが、例えばアクリル樹脂、ウレタン樹脂、ベンゾグアナミン樹脂、スチレン樹脂、ポリエチレン樹脂、ポリプロピレン樹脂、エポキシ樹脂などが挙げられる。これらの中でも、ビーズ自体の硬度が高く、また透明性を有している点で、アクリル樹脂系のビーズ（アクリル樹脂ビーズ）が好ましい。
【００４６】
樹脂ビーズ（Ｃ）１４には、使用される樹脂の種類によって架橋型と非架橋型とがある。
樹脂ビーズ（Ｃ）１４としては、架橋型および非架橋型のいずれも使用可能である。詳しくは後述するが、樹脂ビーズ（Ｃ）１４は第二のクリヤ樹脂層１３の形成に用いる塗料に配合して用いるが、この塗料が溶剤系である場合、樹脂ビーズ（Ｃ）１４には耐溶剤性が求められる。架橋型の樹脂ビーズは、塗料に添加された後、長期間貯蔵された場合においても、その形状が維持され、耐プレッシャーマーク性を付与するために必要な形状や弾性を保持し続ける。一方、非架橋型の樹脂ビーズは架橋型の樹脂ビーズに比べて耐溶剤性に劣るため、塗料に添加した初期の段階では耐プレッシャーマーク性を付与するために必要な形状や弾性を保持できるが、時間の経過とともに徐々に膨潤したり溶解したりする傾向にあり、本来の機能を損ねてしまうことがある。
よって、樹脂ビーズ（Ｃ）１４としては架橋型の樹脂ビーズが好ましい。
【００４７】
架橋型のアクリル樹脂ビーズの市販品としては、例えばアートパールＡ−４００、Ｇ−２００、Ｇ−４００、Ｇ−６００、Ｇ−８００、ＧＲ−２００、ＧＲ−３００、ＧＲ−４００、ＧＲ−６００、ＧＲ−８００、Ｊ−４Ｐ、Ｊ−５Ｐ、Ｊ−７Ｐ、Ｓ−５Ｐ（以上、根上工業株式会社製）；テクポリマーＭＢＸ−８、ＭＢＸ−１２、ＭＢＸ−１５、ＭＢＸ−３０、ＭＢＸ−４０、ＭＢＸ−５０、ＭＢ２０Ｘ−５、ＭＢ２０Ｘ−３０、ＭＢ３０Ｘ−５、ＭＢ３０Ｘ−８、ＭＢ３０Ｘ−２０、ＢＭ３０Ｘ−５、ＢＭ３０Ｘ−８、ＢＭ３０Ｘ−１２、ＡＲＸ−１５、ＡＲＸ−３０、ＭＢＰ−８、ＡＣＰ−８（以上、積水化成品工業株式会社製）；ケミスノーＭＸ−１５０、ＭＸ−１８０ＴＡ、ＭＸ−３００、ＭＸ−５００、ＭＸ−５００Ｈ、ＭＸ−１０００、ＭＸ−１５００Ｈ、ＭＸ−２０００、ＭＸ−３０００、ＭＲ−２ＨＧ、ＭＲ−７ＨＧ、ＭＲ−１０ＨＧ、ＭＲ−３ＧＳＮ、ＭＲ−２Ｇ、ＭＲ−７Ｇ、ＭＲ−１０Ｇ、ＭＲ−２０Ｇ、ＭＲ−３０Ｇ、ＭＲ−６０Ｇ、ＭＲ−９０Ｇ、ＭＺ−１０ＨＮ、ＭＺ−１２Ｈ、ＭＺ−１６Ｈ、ＭＺ−２０ＨＮ（以上、綜研化学株式会社製）；スタフィロイドＡＣ−３３５５、ＡＣ−３８１６、ＡＣ−３８３２、ＡＣ−４０３０、ＡＣ−３３６４、ＧＭ−０４０１Ｓ、ＧＭ−０８０１、ＧＭ−１００１、ＧＭ−２００１、ＧＭ−２８０１、ＧＭ−４００３、ＧＭ−５００３、ＧＭ−９００５、ＧＭ−６２９２（以上、ガンツ化成株式会社製）などが挙げられる。
架橋型のウレタン樹脂ビーズの市販品としては、例えばアートパールＣ−１００、Ｃ−２００、Ｃ−３００、Ｃ−４００、Ｃ−８００、ＣＺ−４００、Ｐ−４００Ｔ、Ｐ−８００Ｔ、ＨＴ−４００ＢＫ、Ｕ−６００Ｔ、ＣＦ−６００Ｔ、ＭＴ−４００ＢＲ、ＭＴ−４００ＹＯ（以上、根上工業株式会社製）などが挙げられる。
樹脂ビーズ（Ｃ）１４は単独で用いてもよいし、２種以上を併用してもよい。
【００４８】
樹脂ビーズ（Ｃ）１４の粒子径（ｄ５０）は、第二のクリヤ樹脂層１３の厚さに対して３．０〜８．０倍であり、３．３〜６．０倍が好ましく、３．５〜６．０倍がより好ましい。樹脂ビーズ（Ｃ）１４の粒子径（ｄ５０）が上記範囲内であれば、樹脂ビーズ（Ｃ）１４の一部が第二のクリヤ樹脂層１３の表面に露出する（頭出しする）ので、クリヤ塗装ステンレス鋼板１０の保管時に、下側のクリヤ塗装ステンレス鋼板１０の第一のクリヤ樹脂層１２と、上側のクリヤ塗装ステンレス鋼板１０の第二のクリヤ樹脂層１３との接触面積を小さくできる。しかも、露出した樹脂ビーズ（Ｃ）１４が、下側のクリヤ塗装ステンレス鋼板１０と上側のクリヤ塗装ステンレス鋼板１０との間で、支え（つっかえ棒）の役割を果たす。その結果、下側のクリヤ塗装ステンレス鋼板１０の第一のクリヤ樹脂層１２に圧力が加わっても、支えとなっている樹脂ビーズ（Ｃ）１４により第一のクリヤ樹脂層１２が変形するのを抑制できる。すなわち、第一のクリヤ樹脂層１２に圧痕が残りにくく、耐プレッシャーマーク性が向上する。樹脂ビーズ（Ｃ）１４の粒子径（ｄ５０）が第二のクリヤ樹脂層１３の厚さに対して３．０倍以上であれば、樹脂ビーズ（Ｃ）１４の一部が確実に第二のクリヤ樹脂層１３の表面に露出するので、上記接触面積を小さくできる。特に、樹脂ビーズ（Ｃ）１４の粒子径（ｄ５０）が第二のクリヤ樹脂層１３の厚さに対して３．５倍以上であれば、第一のクリヤ樹脂層１２に加わる圧力による樹脂ビーズ（Ｃ）１４の沈み込みが抑制される。よって、樹脂ビーズ（Ｃ）１４が支えとしての役割を充分に発揮でき、第一のクリヤ樹脂層１２の変形がさらに抑制され、耐プレッシャーマーク性がより向上する場合がある。一方、樹脂ビーズ（Ｃ）１４の粒子径（ｄ５０）が第二のクリヤ樹脂層１３の厚さに対して８．０倍を超えると、樹脂ビーズ（Ｃ）１４が第二のクリヤ樹脂層１３の表面に過度に露出してしまい、第一のクリヤ樹脂層１２に対する圧痕の原因となる。そのため、クリヤ塗装ステンレス鋼板１０の意匠性に影響を及ぼす。
【００４９】
また、樹脂ビーズ（Ｃ）１４の粒子径（ｄ９０）は、粒子径（ｄ５０）の１．８倍以下であり、１．６倍以下が好ましい。また、樹脂ビーズ（Ｃ）１４の粒子径（ｄ９０）は、粒子径（ｄ５０）の１．０倍以上が好ましく、１．１倍以上がより好ましい。
通常、特に断り無く平均粒子径と表記した場合、メジアン径とも呼ばれる粒子径（ｄ５０）の値として用いられる場合が多いが、本発明においては、この粒子径（ｄ５０）の値はもちろん、粒子径（ｄ９０）の値も重要となる。特に、第二のクリヤ樹脂層１３の厚さに対して樹脂ビーズ（Ｃ）１４の平均粒子径の値が大きい場合により重要となる。その理由は以下のように考えられる。
粒子径（ｄ９０）の値が粒子径（ｄ５０）の値よりも非常に大きい場合、一般的に用いられるメジアン径（粒子径（ｄ５０））の値と第二のクリヤ樹脂層１３の厚さとの比較から推定される、第二のクリヤ樹脂層１３の表面から露出する樹脂ビーズ（Ｃ）１４の割合が過度に多くなる。その結果、クリヤ塗装ステンレス鋼板１０の保管時に、上側のクリヤ塗装ステンレス鋼板１０の第二のクリヤ樹脂層１３から露出した一部の樹脂ビーズ（Ｃ）１４によって、下側のクリヤ塗装ステンレス鋼板１０の第一のクリヤ樹脂層１２に圧痕が残る要因となると考えられる。
【００５０】
樹脂ビーズ（Ｃ）１４の粒子径（ｄ９０）が、粒子径（ｄ５０）の１．８倍を超えると、第二のクリヤ樹脂層１３の厚さに対する粒子径（ｄ５０）が上記範囲内であっても、クリヤ塗装ステンレス鋼板１０の保管時に下側のクリヤ塗装ステンレス鋼板１０の第一のクリヤ樹脂層１２に圧痕が残ってしまう。
【００５１】
なお、本発明において、レーザー回折散乱法によって測定された粒子の体積平均径を積算分布で表したときに、累積値が５０％となる粒子径を「粒子径（ｄ５０）」、累積値が９０％となる粒子径を「粒子径（ｄ９０）」とする。
【００５２】
第二のクリヤ樹脂層１３中の樹脂ビーズ（Ｃ）１４の含有量は、熱硬化性樹脂組成物（Ｂ）１３ａの固形分１００質量部に対して、０．２〜１０．０質量部が好ましく、０．５〜１０．０質量部がより好ましい。樹脂ビーズ（Ｃ）１４の含有量が０．２質量部以上であれば、耐プレッシャーマーク性がより向上する。一方、樹脂ビーズ（Ｃ）１４の含有量が１０．０質量部を超えても効果は頭打ちとなるので、樹脂ビーズ（Ｃ）１４の含有量が１０．０質量部以下であればコスト面で有利である。
【００５３】
（他の成分）
第二のクリヤ樹脂層１３は、紫外線吸収剤や光安定剤等の耐光性付与剤、透明性を有する有機顔料や無機顔料、各種パール顔料やアルミペースト等の光輝材、分散剤、消泡剤、レベリング剤、レオロジーコントロール剤、湿潤剤、潤滑剤などの添加剤をさらに含んでいてもよい。
【００５４】
（厚さ）
第二のクリヤ樹脂層１３の厚さは、１μｍ以上が好ましく、３μｍ以上がより好ましい。第二のクリヤ樹脂層１３の厚さが１μｍ以上であれば、生産上、安定して第二のクリヤ樹脂層１３を形成できる。第二のクリヤ樹脂層１３の厚さの上限値は特に限定されないが、第二のクリヤ樹脂層１３にも意匠性が求められる場合には、２０μｍ以下が好ましい。
【００５５】
（動的貯蔵弾性率）
ステンレス鋼板の両面にクリヤ樹脂層が形成されている場合、第一のクリヤ樹脂層の動的貯蔵弾性率（Ｅ１）と第二のクリヤ樹脂層の動的貯蔵弾性率（Ｅ２）の差が小さいほど、プレッシャーマークは発生しにくい傾向にあり、差が大きいほどプレッシャーマークが発生しやすい傾向にある。
しかし、本発明であれば、第二のクリヤ樹脂層１３が特定の粒子径の樹脂ビーズ（Ｃ）１４を含有するので、第一のクリヤ樹脂層１２の動的貯蔵弾性率（Ｅ１）と第二のクリヤ樹脂層１３の動的貯蔵弾性率（Ｅ２）に差があっても、具体的には、第一のクリヤ樹脂層１２の動的貯蔵弾性率（Ｅ１）が、第二のクリヤ樹脂層１３の動的貯蔵弾性率（Ｅ２）の１．２〜３．０倍であっても、耐プレッシャーマーク性に優れる。動的貯蔵弾性率（Ｅ１）が動的貯蔵弾性率（Ｅ２）の３．０倍以下であれば、耐プレッシャーマーク性を良好に維持できる。また、動的貯蔵弾性率（Ｅ１）が動的貯蔵弾性率（Ｅ２）の１．２倍以上であれば、クリヤ塗装ステンレス鋼板１０のプレス加工性が向上するという効果も得られる。
ここで、動的貯蔵弾性率（Ｅ１）とは、第一のクリヤ樹脂層１２を構成する熱硬化性樹脂組成物（Ａ）１２ａを用いて厚さ２５μｍの塗膜（Ａ）を形成し、動的粘弾性測定装置を用い、引張モード、チャック間距離３ｃｍ、駆動周波数１０Ｈｚ、昇温温度２℃／分、測定温度範囲２５〜２００℃の条件にて測定した塗膜（Ａ）の動的貯蔵弾性率のうち、測定温度３０℃における動的貯蔵弾性率のことである。
また、動的貯蔵弾性率（Ｅ２）とは、第二のクリヤ樹脂層１３を構成する熱硬化性樹脂組成物（Ｂ）１３ａを用いて厚さ２５μｍの塗膜（Ｂ）を形成し、動的貯蔵弾性率（Ｅ１）と同様の条件にて測定した塗膜（Ｂ）の動的貯蔵弾性率のうち、測定温度３０℃における動的貯蔵弾性率のことである。
【００５６】
「クリヤ塗装ステンレス鋼板の製造方法」
クリヤ塗装ステンレス鋼板１０は、ステンレス鋼板１１の表面１１ａに第一のクリヤ樹脂層１２を形成し、ステンレス鋼板１１の裏面１１ｂに第二のクリヤ樹脂層１３を形成すること（クリヤ樹脂層形成工程）で得られる。
なお、クリヤ樹脂層形成工程に先立ち、上述したようにステンレス鋼板１１を化成処理することが好ましい（化成処理膜形成工程）。
【００５７】
（化成処理膜形成工程）
化成処理膜形成工程は、ステンレス鋼板１１の表面１１ａおよび／または裏面１１ｂに化成処理液を塗装し、乾燥させて化成処理膜を形成する工程である。
化成処理液としては、一般的に塗料の塗布前に使用される化成処理液であれば、その種類は特に限定されない。化成処理液には、クロメートタイプとノンクロメートタイプがあるが、環境に対する配慮の観点からノンクロメートタイプが好ましい。
ノンクロメートタイプの化成処理液は、カップリング剤と、水または溶剤等の溶媒と、必要に応じて架橋剤や液状防錆剤とを含むものである。
化成処理液に用いられるカップリング剤としては、環境問題を考慮してノンクロメートが好ましく、具体的にはＮ−（２−アミノエチル）−３−アミノプロピルメチルジメトキシシラン、Ｎ−（２−アミノエチル）−３−アミノプロピルトリエトキシシラン、３−アミノプロピルトリメトキシシラン、３−アミノプロピルトリエトキシシラン等のアミノシラン系カップリング剤；２−（３，４−エポキシシクロヘキシル）エチルトリメトキシシラン、３−グリシドキシプロピルトリメトキシシラン、３−グリシドキシプロピルメチルジエトキシシラン等のエポキシシラン系カップリング剤などが挙げられる。
これらカップリング剤は単独で用いてもよいし、２種以上を併用してもよい。
【００５８】
化成処理液に用いられる溶剤としては特に限定されず、例えばトルエン、キシレン、ベンゼン、シクロヘキサン、ヘキサン等の炭化水素；メタノール、エタノール、プロパノール、ブタノール等のアルコール；酢酸エチル、酢酸ブチル等のエステル化合物；ジエチルエーテル等のエーテル化合物；アセトン、メチルエチルケトン、メチルイソブチルケトン等のケトン；ジメチルホルムアミド、ジメチルスルホキシド等の極性溶媒などが挙げられる。
これら溶剤は単独で用いてもよいし、２種以上を併用してもよい。
【００５９】
化成処理は、化成処理液を付着量が２〜５０ｍｇ／ｍ２（蛍光Ｘ線にてＳｉＯ２量を測定）になるようにステンレス鋼板１１の表面１１ａおよび／または裏面１１ｂに塗装し、乾燥することで行われる。
化成処理液の塗装方法としては、スプレー、ロールコート、バーコート、カーテンフローコート、静電塗布等の方法を用いることができる。
化成処理液の乾燥は、ステンレス鋼板１１に塗装された化成処理液中の溶媒を蒸発させればよく、その温度はステンレス鋼板１１の素材最高到達温度（ＰＭＴ）が６０〜１４０℃程度が適当である。
なお、化成処理を行うに際し、必要に応じてアルカリ脱脂や酸、アルカリによるエッチング等の公知の前処理をステンレス鋼板１１の表面１１ａおよび／または裏面１１ｂに施してもよい。
【００６０】
（クリヤ樹脂層形成工程）
クリヤ樹脂層形成工程は、第一のクリヤ樹脂層形成工程と、第二のクリヤ樹脂層形成工程とを有する。
第一のクリヤ樹脂層形成工程は、ステンレス鋼板１１の表面１１ａまたはステンレス鋼板１１の表面１１ａに形成された化成処理膜上に、第一のクリヤ樹脂層形成用塗料（以下、「塗料（Ａ）」ともいう。）を塗装し、硬化させて第一のクリヤ樹脂層１２を形成する工程である。
塗料（Ａ）は、熱硬化性樹脂組成物（Ａ）１２ａと、溶剤と、必要に応じて添加剤とを含むものである。
塗料（Ａ）に用いられる溶剤としては、化成処理液の説明において先に例示した溶剤が挙げられる。
【００６１】
塗料（Ａ）の塗装方法としては、化成処理液の塗装方法と同様の方法が挙げられる。
塗料（Ａ）を塗装した後の硬化条件は、ステンレス鋼板１１の素材最高到達温度（ＰＭＴ）にして２００〜２７０℃となるように加熱することが好ましく、より好ましくは２１０〜２５０℃である。素材最高到達温度が２００℃未満であると、硬化反応が充分に進まず、第一のクリヤ樹脂層１２の表面硬度が低下するだけでなく、ステンレス鋼板１１と第一のクリヤ樹脂層１２との密着性が低下することがある。一方、素材最高到達温度が２７０℃を超えると、第一のクリヤ樹脂層１２の柔軟性が低下しやすくなる。加えて、クリヤ塗装ステンレス鋼板１０が黄変して意匠性を低下させることがある。
【００６２】
第二のクリヤ樹脂層形成工程は、ステンレス鋼板１１の裏面１１ｂまたはステンレス鋼板１１の裏面１１ｂに形成された化成処理膜上に、第二のクリヤ樹脂層形成用塗料（以下、「塗料（Ｂ）」ともいう。）を塗装し、硬化させて第二のクリヤ樹脂層１３を形成する工程である。
塗料（Ｂ）は、熱硬化性樹脂組成物（Ｂ）１３ａと、樹脂ビーズ（Ｃ）１４と、溶剤と、必要に応じて添加剤とを含むものである。
塗料（Ｂ）に用いられる溶剤としては、化成処理液の説明において先に例示した溶剤が挙げられる。
塗料（Ｂ）の塗装方法、および塗料（Ｂ）の塗装した後の硬化条件は、塗料（Ａ）と同様である。
【００６３】
「作用効果」
以上説明した本発明のクリヤ塗装ステンレス鋼板によれば、第二のクリヤ樹脂層が特定の粒子径を有する樹脂ビーズ（Ｃ）を含むので、耐プレッシャーマーク性に優れる。耐プレッシャーマーク性に優れる理由は以下のように考えられる。
上述したように、プレッシャーマークは、クリヤ塗装ステンレス鋼板の保管時に、ステンレス鋼板の表面に形成された塗膜（第一のクリヤ樹脂層）に、クリヤ塗装ステンレス鋼板の自重によって圧力が加わり、第一のクリヤ樹脂層が押し潰される形となって生じる。
第二のクリヤ樹脂層が特定の粒子径を有する樹脂ビーズ（Ｃ）含むことで、樹脂ビーズ（Ｃ）の一部が第二のクリヤ樹脂層の表面に露出する。その結果、クリヤ塗装ステンレス鋼板の保管時に、下側のクリヤ塗装ステンレス鋼板の第一のクリヤ樹脂層と、上側のクリヤ塗装ステンレス鋼板の第二のクリヤ樹脂層との接触面積を小さくする。また、第一のクリヤ樹脂層に圧力が加わっても、樹脂ビーズ（Ｃ）が支えとなり第一のクリヤ樹脂層が変形するのを抑制できる。すなわち、第一のクリヤ樹脂層に圧痕が残りにくい。よって、耐プレッシャーマーク性が向上するものと考えられる。
【００６４】
なお、上記接触面積を小さくするという観点では、第一のクリヤ樹脂層に樹脂ビーズを配合することでも達成できる。しかし、耐摩耗性を付与するなどの目的で第一のクリヤ樹脂層の厚さを１０μｍ超に厚くすると、樹脂ビーズの沈み込みなどが発生し、充分な耐プレッシャーマーク性を発揮できない。第一のクリヤ樹脂層に配合する樹脂ビーズの粒子径を大きくすれば、厚さを厚くしても耐プレッシャーマーク性を発揮することはできるが、第一のクリヤ樹脂層の表面がザラついてしまう。第一のクリヤ樹脂層はステンレス鋼板の品質保証面に形成される層であるため、第一のクリヤ樹脂層の表面のザラツキは、意匠性に影響を及ぼすこととなる。
しかし、本発明であれば、第二のクリヤ樹脂層の厚さに対して３．０〜８．０倍の大きさの樹脂ビーズ（Ｃ）を第二のクリヤ樹脂層に配合するので、第一のクリヤ樹脂層の厚さを１０μｍ超に厚くしても優れた耐プレッシャーを発現できる。第二のクリヤ樹脂層の表面は樹脂ビーズ（Ｃ）によってザラつくが、ステンレス鋼板の裏面側であるため意匠性には影響しにくい。
【００６５】
「用途」
本発明のクリヤ塗装ステンレス鋼板は、家庭用や業務用の電化製品、電子機器製品の筐体や内装材、表装材として好適に使用される。
【００６６】
「他の実施形態」
本発明のクリヤ塗装ステンレス鋼板は、上述したものに限定されない。図１に示すクリヤ塗装ステンレス鋼板１０は、第二のクリヤ樹脂層１３のみに樹脂ビーズ（Ｃ）が含まれているが、第一のクリヤ樹脂層１２にも樹脂ビーズ（Ｃ）が含まれていてもよい。
第一のクリヤ樹脂層１２に含まれる樹脂ビーズ（Ｃ）の粒子径（ｄ５０）は、第一のクリヤ樹脂層の厚さに対して０．７〜１．５倍であることが好ましい。第一のクリヤ樹脂層の厚さに対して、樹脂ビーズ（Ｃ）の粒子径（ｄ５０）が０．７倍以上であれば耐プレッシャーマーク性がより向上し、１．５倍以下であれば意匠性を良好に維持できる。
【００６７】
第一のクリヤ樹脂層中の樹脂ビーズ（Ｃ）の含有量は、熱硬化性樹脂組成物（Ａ）の固形分１００質量部に対して、０．２〜５．０質量部が好ましい。樹脂ビーズ（Ｃ）の含有量が０．２質量部以上であれば、耐プレッシャーマーク性がより向上する。一方、樹脂ビーズ（Ｃ）の含有量が５．０質量部以下であれば、第一のクリヤ樹脂層の透明性や、クリヤ塗装ステンレス鋼板１０の光沢が低下するのを抑制でき、意匠性を良好に維持できる。また、第一のクリヤ樹脂層の可撓性が低下するのを抑制でき、クリヤ塗装ステンレス鋼板の加工性を良好に維持できる。
第二のクリヤ樹脂層に含まれる樹脂ビーズ（Ｃ）としては、第一のクリヤ樹脂層の説明において先に例示した樹脂ビーズ（Ｃ）が挙げられる。
【００６８】
また、図１に示すクリヤ塗装ステンレス鋼板１０は、単層構造の第一のクリヤ樹脂層１２および第二のクリヤ樹脂層１３を備えているが、第一のクリヤ樹脂層１２や第二のクリヤ樹脂層１３は２層以上の多層構造であってもよい。
【実施例】
【００６９】
以下、実施例により本発明を具体的に説明するが、本発明はかかる実施例のみに限定されるものではない。
【００７０】
「熱硬化性樹脂組成物の調製」
＜熱硬化性樹脂組成物（１）の調製＞
ポリエステル樹脂溶液（三井化学株式会社製、「アルマテックスＰ−６４６」）１００質量部と、メチル化メラミン樹脂溶液（三井サイテック株式会社製、「サイメル３０３」）１５質量部とを混合し、熱硬化性樹脂組成物（１）を得た。
【００７１】
＜熱硬化性樹脂組成物（２）の調製＞
エポキシ樹脂としてビスフェノールＡ型エポキシ樹脂溶液（三井化学株式会社製、「エポキー８０３」）１００質量部と、メチル化メラミン樹脂溶液（三井サイテック株式会社製、「サイメル７０３」）２０質量部とを混合し、熱硬化性樹脂組成物（２）を得た。
【００７２】
＜熱硬化性樹脂組成物（３）の調製＞
温度計、還流冷却器、攪拌器、滴下ロート、窒素ガス導入管を備えた４つ口フラスコにトルエン２５質量部と、酢酸ブチル２４質量部とを投入し、１１０℃まで昇温し窒素ガスを吹き込みながら攪拌し、メタアクリル酸メチル１６質量部、スチレン５質量部、メタアクリル酸ｎ−ブチル１９．５質量部、メタアクリル酸２−ヒドロキシエチル９質量部、アクリル酸メチル０．５質量部、アゾビスイソブチロニトリル（ＡＩＢＮ）１質量部からなる原料の混合物を３時間かけて滴下し、滴下終了後さらにＡＩＢＮを追加して同温度でさらに３時間反応させることにより、不揮発分５０質量％のアクリル系共重合体（アクリル樹脂（３−１））を得た。このアクリル樹脂（３−１）１００質量部をキシレン６０質量部に溶解させ、アクリル樹脂溶液（３−２）を得た。
【００７３】
得られたアクリル樹脂溶液（３−２）と、イソシアネート樹脂溶液としてブロックタイプのイシシアネート樹脂溶液（住化バイエルウレタン株式会社製、「デスモジュールＢＬ３５７５」、ＮＣＯ基含有率１０.５％）とを、アクリル樹脂溶液（３−２）のヒドロキシル基（ＯＨ基）と、イソシアネート樹脂溶液のイソシアネート基（ＮＣＯ基）との比が、当量比でＯＨ基／ＮＣＯ基＝１／１となるように混合し、熱硬化性樹脂組成物（３）を得た。
【００７４】
＜熱硬化性樹脂組成物（４）の調製＞
アクリル樹脂溶液（三井化学株式会社製、「アルマテックス７４８−５Ｍ」）１００質量部と、メチル化メラミン樹脂溶液（三井サイテック株式会社製、「サイメル３０３」）２０質量部とを混合し、熱硬化性樹脂組成物（４）を得た。
【００７５】
＜熱硬化性樹脂組成物（５）の調製＞
アクリル樹脂溶液（ＤＩＣ株式会社製、「アクリディックＡ８０１−Ｐ」）１００質量部と、イソシアネート樹脂溶液としてブロックタイプのイシシアネート樹脂溶液（住化バイエルウレタン株式会社製、「デスモジュールＢＬ３５７５」、ＮＣＯ基含有率１０.５％）とを、アクリル樹脂溶液のヒドロキシル基（ＯＨ基）と、イソシアネート樹脂溶液のイソシアネート基（ＮＣＯ基）との比が、当量比でＯＨ基／ＮＣＯ基＝１／１となるように混合し、熱硬化性樹脂組成物（５）を得た。
【００７６】
「樹脂ビーズ（Ｃ）」
樹脂ビーズ（Ｃ）として、以下に示す化合物を用いた。
・Ｃ−１：架橋型のアクリル樹脂ビーズ（綜研化学株式会社製、「ＭＸ−１０００」、粒子径（ｄ５０）：１０μｍ、粒子径（ｄ９０）：１２μｍ）
・Ｃ−２：架橋型のアクリル樹脂ビーズ（綜研化学株式会社製、「ＭＺ−１２Ｈ」、粒子径（ｄ５０）：１２μｍ、粒子径（ｄ９０）：２０μｍ）
・Ｃ−３：架橋型のアクリル樹脂ビーズ（綜研化学株式会社製、「ＭＲ−２ＨＧ」、粒子径（ｄ５０）：２μｍ、粒子径（ｄ９０）：５μｍ）
・Ｃ−４：架橋型のアクリル樹脂ビーズ（アイカ工業株式会社製、「ＧＭ−０４０１Ｓ」、粒子径（ｄ５０）：４μｍ、粒子径（ｄ９０）：８μｍ）
・Ｃ−５：架橋型のアクリル樹脂ビーズ（綜研化学株式会社製、「ＧＭ−０８０１Ｓ」、粒子径（ｄ５０）：８μｍ、粒子径（ｄ９０）：１５μｍ）
・Ｃ−６：架橋型のアクリル樹脂ビーズ（綜研化学株式会社製、「ＭＸ−３０００」、粒子径（ｄ５０）：３０μｍ、粒子径（ｄ９０）：３５μｍ）
・Ｃ−７：架橋型のアクリル樹脂ビーズ（綜研化学株式会社製、「タフチックＡＲ−６５０Ｓ」、粒子径（ｄ５０）：１０μｍ、粒子径（ｄ９０）：３０μｍ）
・Ｃ−８：架橋型のアクリル樹脂ビーズ（綜研化学株式会社製、「ＭＲ−２０Ｇ」、粒子径（ｄ５０）：２０μｍ、粒子径（ｄ９０）：６０μｍ）
【００７７】
なお、レーザー回折散乱法によって測定された樹脂ビーズ（Ｃ）の体積平均径を積算分布で表したときに、累積値が５０％となる粒子径を「粒子径（ｄ５０）」、累積値が９０％となる粒子径を「粒子径（ｄ９０）」とした。
【００７８】
「実施例１」
＜塗料の調製＞
熱硬化性樹脂組成物（Ａ）として熱硬化性樹脂組成物（１）を第一のクリヤ樹脂層形成用塗料（塗料（Ａ））として用いた。
別途、熱硬化性樹脂組成物（Ｂ）として熱硬化性樹脂組成物（２）を固形分換算で１００質量部と、樹脂ビーズ（Ｃ）として樹脂ビーズ（Ｃ−１）を固形分換算で０．５質量部とを混合し、第二のクリヤ樹脂層形成用塗料（塗料（Ｂ））を調製した。
【００７９】
＜クリヤ塗装ステンレス鋼板の製造＞
（化成処理膜形成工程）
ステンレス鋼板としては、ＳＵＳ４３０／Ｎｏ．４研磨仕上げ材を用いた。
このステンレス鋼板の両面にノンクロメートの化成処理液をロールコーターにて蛍光Ｘ線にてＳｉＯ２が２〜１０ｍｇ／ｍ２になるように塗装し、素材最高到達温度（ＰＭＴ）が１００℃になるよう乾燥させ、ステンレス鋼板の表面および裏面に化成処理膜を形成した。
【００８０】
（クリヤ樹脂層形成工程）
ステンレス鋼板の表面に形成された化成処理膜上に、塗料（Ａ）を乾燥後の厚さが２０μｍとなるようにバーコーターにて塗装し、素材最高到達温度（ＰＭＴ）が２１０℃になるように乾燥させて、第一のクリヤ樹脂層を形成した。
ついで、ステンレス鋼板の裏面に形成された化成処理膜上に、塗料（Ｂ）を乾燥後の厚さが３μｍとなるようにバーコーターにて塗装し、素材最高到達温度（ＰＭＴ）が２３２℃になるように乾燥させて、第二のクリヤ樹脂層を形成した。
このようにして、ステンレス鋼板の一方の面（表面）に第一のクリヤ樹脂層が形成され、ステンレス鋼板の他方の面（裏面）に第二のクリヤ樹脂層が形成されたクリヤス塗装テンレス鋼板を得た。
第一のクリヤ樹脂層および第二のクリヤ樹脂層の動的貯蔵弾性率を以下の測定方法に基づき測定した。結果を表１に示す。
また、得られたクリヤ塗装ステンレス鋼板について、以下の評価方法に基づき、密着性、耐プレッシャーマーク性、および樹脂ビーズの経時安定性を調べた。結果を表１に示す。
【００８１】
＜測定・評価＞
（１）動的貯蔵弾性率の測定
第一のクリヤ樹脂層を構成する熱硬化性樹脂組成物（Ａ）を用いて厚さ２５μｍの塗膜（Ａ）を形成し、動的粘弾性測定装置を用い、引張モード、チャック間距離３ｃｍ、駆動周波数１０Ｈｚ、昇温温度２℃／分、測定温度範囲２５〜２００℃の条件にて塗膜（Ａ）の動的貯蔵弾性率を測定した。このうち、測定温度３０℃における動的貯蔵弾性率を動的貯蔵弾性率（Ｅ１）とした。
別途、第二のクリヤ樹脂層を構成する熱硬化性樹脂組成物を用いて厚さ２５μｍの塗膜（Ｂ）を形成し、動的貯蔵弾性率（Ｅ１）と同様の条件にて塗膜（Ｂ）の動的貯蔵弾性率を測定した。このうち、測定温度３０℃における動的貯蔵弾性率を動的貯蔵弾性率（Ｅ２）とした。
ついで、動的貯蔵弾性率（Ｅ１）の動的貯蔵弾性率（Ｅ２）に対する倍率を求めた。
【００８２】
（２）密着性の評価
ＪＩＳ Ｋ  ５６００−５−６／付着性（クロスカット法）に従って、ステンレス鋼板に対する第二のクリヤ樹脂層の密着性を以下の評価基準にて評価した。
５：カットの交差点を含めて、剥離は全く見られない。
４：カットの交差点や縁にごく僅かな剥離が見られる。
３：カットの交差点や縁から、マス目の２割近くが剥離する。
２：カットの縁に沿って大きく欠け、マス目の５割近くが剥離する。
１：カットした部分が全面的に剥離する。
【００８３】
（３）耐プレッシャーマーク性の評価
クリヤ塗装ステンレス鋼板を単重２ｔのステンレスコイルに巻き付けて１週間放置した。放置後のクリヤ塗装ステンレス鋼板の第一のクリヤ樹脂層を目視にて観察し、以下の評価基準にて耐プレッシャーマーク性を評価した。
５：プレッシャーマークの発生は見られない。
４：僅かなプレッシャーマークが確認できるが、1日以内で消失する。
３：僅かなプレッシャーマークが確認でき、消失しない。
２：強いプレッシャーマークが確認できる。
１：極めて著しいプレッシャーマークが発生し、ブロッキングも発生している。
【００８４】
（４）樹脂ビーズの経時安定性の評価
樹脂ビーズの経時安定性は、熱硬化性樹脂組成物に樹脂ビーズを添加して塗料を調製した直後に硬化・乾燥させた塗膜（塗膜α）と、熱硬化性樹脂組成物に樹脂ビーズを添加して塗料を調製した後、一定期間を経た後に硬化・乾燥させた塗膜（塗膜β）のそれぞれに対して、（３）と同様にして耐プレッシャーマーク性の評価を行い、塗膜αと比較して塗膜βの耐プレッシャーマーク性が低下したかどうかを確認し、以下の評価基準にて樹脂ビーズの経時安定性を評価した。
５：熱硬化性樹脂組成物に樹脂ビーズを添加した後、１ヶ月以上経過した後に硬化・乾燥させた塗膜でも耐プレッシャーマーク性に変化がない。
４：熱硬化性樹脂組成物に樹脂ビーズを添加した後、１ヶ月以上経過した後に硬化・乾燥させた塗膜では耐プレッシャーマーク性がわずかに低下していることが確認された。
３：熱硬化性樹脂組成物に樹脂ビーズを添加した後、２週間以上１ヶ月未満経過した後に硬化・乾燥させた塗膜において耐プレッシャーマーク性が低下した。
２：熱硬化性樹脂組成物に樹脂ビーズを添加した後、１週間以上２週間未満経過した後に硬化・乾燥させた塗膜において耐プレッシャーマーク性が低下した。
１：熱硬化性樹脂組成物に樹脂ビーズを添加した後、１週間未満経過した後に硬化・乾燥させた塗膜において耐プレッシャーマーク性が低下した。
【００８５】
「実施例２〜２２、比較例１〜６」
表１〜５に示す構成の第一のクリヤ樹脂層および第二のクリヤ樹脂層となるように、塗料（Ａ）および塗料（Ｂ）を調製し、得られた塗料（Ａ）および塗料（Ｂ）を用いた以外は、実施例１と同様にしてクリヤ塗装ステンレス鋼板を製造し、各種測定・評価を行った。結果を表１〜５に示す。
【００８６】
「比較例７」
熱硬化性樹脂組成物（Ａ）として熱硬化性樹脂組成物（３）を固形分換算で１００質量部と、樹脂ビーズ（Ｃ）として樹脂ビーズ（Ｃ−６）を固形分換算で３質量部とを混合し、第一のクリヤ樹脂層形成用塗料（塗料（Ａ））として用いた。
得られた塗料（Ａ）を用い、実施例１と同様にして第一のクリヤ樹脂層を形成し、かつ第二のクリヤ樹脂層を形成しなかった以外は、実施例１と同様にしてクリヤ塗装ステンレス鋼板を製造し、各種測定・評価を行った。なお、密着性の評価については、ステンレス鋼板に対する第一のクリヤ樹脂層の密着性を評価した。結果を表５に示す。
【００８７】
【表１】
0006700961.tif 000002
【００８８】
【表２】
0006700961.tif 000003
【００８９】
【表３】
0006700961.tif 000004
【００９０】
【表４】
0006700961.tif 000005
【００９１】
【表５】
0006700961.tif 000006
【００９２】
なお、表１〜５中の熱硬化性樹脂組成物（Ａ）、（Ｂ）および樹脂ビーズ（Ｃ）の量は、固形分量（質量部）である。
また、「（ｄ５０）／厚さ［倍］」とは、樹脂ビーズ（Ｃ）の粒子径（ｄ５０）を第二のクリヤ樹脂層の厚さに対する倍率で求めたものである。ただし、比較例７の場合、「（ｄ５０）／厚さ［倍］」とは、樹脂ビーズ（Ｃ）の粒子径（ｄ５０）を第一のクリヤ樹脂層の厚さに対する倍率で求めたものである。
また、「（ｄ９０）／（ｄ５０）［倍］」とは、樹脂ビーズ（Ｃ）の粒子径（ｄ９０）を粒子径（ｄ５０）に対する倍率で求めたものである。
また、「（Ｅ１）／（Ｅ２）［倍］」とは、第一のクリヤ樹脂層の動的貯蔵弾性率（Ｅ１）を第二のクリヤ樹脂層の動的貯蔵弾性率（Ｅ２）に対する倍率で求めたものである。
【００９３】
表１〜５の結果より、各実施例で得られたクリヤ塗装ステンレス鋼板は、耐プレッシャーマーク性に優れていた。また、ステンレス鋼板に対する第二のクリヤ樹脂層の密着性にも優れていた。また、各実施例で用いた樹脂ビーズ（Ｃ）は、経時安定性に優れていた。
特に、第一のクリヤ樹脂層の動的貯蔵弾性率（Ｅ１）が第二のクリヤ樹脂層の動的貯蔵弾性率（Ｅ２）の３．０倍以下である実施例１〜１９、２２は、耐プレッシャーマーク性により優れていた。
【００９４】
一方、樹脂ビーズ（Ｃ）の粒子径（ｄ５０）が第二のクリヤ樹脂層の厚さの０．６７倍、１．３３倍、２．６７倍、１０倍のいずれかである比較例１〜４のクリヤ塗装ステンレス鋼板は、耐プレッシャーマーク性に劣っていた。
樹脂ビーズ（Ｃ）の粒子径（ｄ９０）が粒子径（ｄ５０）３倍である比較例５、６のクリヤ塗装ステンレス鋼板は、耐プレッシャーマーク性に劣っていた。
第二のクリヤ樹脂層を形成せず、第一のクリヤ樹脂層に樹脂ビーズ（Ｃ）を含むものの、第一のクリヤ樹脂層の厚さが２０μｍである比較例７のクリヤ塗装ステンレス鋼板は、耐プレッシャーマーク性に劣っていた。
【符号の説明】
【００９５】
１０  クリヤ塗装ステンレス鋼板
１１  ステンレス鋼板
１１ａ  一方の面（表面）
１１ｂ  他方の面（裏面）
１２  第一のクリヤ樹脂層
１２ａ  熱硬化性樹脂組成物（Ａ）
１３  第二のクリヤ樹脂層
１３ａ  熱硬化性樹脂組成物（Ｂ）
１４  樹脂ビーズ（Ｃ）
【図１】
0006700961.tif 000007